(57)【特許請求の範囲】
【請求項１】
下記のＡ成分を３２〜７５重量％、Ｂ成分を２４〜６７重量％及びＣ成分を０．２〜３重量％（合計１００重量％）の割合で混合して成ることを特徴とする粉末状セメント分散剤組成物。
Ａ成分：下記のＡ−１成分を４０〜９０モル％及びＡ−２成分を１０〜６０モル％（合計１００モル％）の割合で水系にて共重合反応した、数平均分子量２０００〜５００００の水溶性ビニル共重合体を３５〜７５重量％含有する水溶液
Ａ−１成分；メタクリル酸及び／又はそのナトリウム塩
Ａ−２成分；アルコキシポリエチレングリコール（メタ）アクリレート、（メタ）アリルスルホン酸塩、（メタ）アクリル酸アルキル及びヒドロキシアルキル（メタ）アクリレートから選ばれる一つ又は二つ以上
Ｂ成分：比表面積５０〜４５０ｍ２／ｇ且つ平均粒径０．１〜５００μｍの多孔質シリカ微粉末
Ｃ成分：ポリエーテル系消泡剤
【請求項２】
Ａ成分が、メタクリル酸を５５〜７５モル％及びメトキシポリエチレングリコール（メタ）アクリレートを２５〜４５モル％（合計１００モル％）の割合で共重合反応した、水溶性ビニル共重合体の水溶液である請求項１記載の粉末状セメント分散剤組成物。
【請求項３】
Ａ成分が、メタクリル酸を５０〜７２モル％、メトキシポリエチレングリコール（メタ）アクリレートを２５〜４０モル％及び（メタ）アリルスルホン酸塩を０．１〜１０モル％（合計１００モル％）の割合で共重合反応した、水溶性ビニル共重合体の水溶液である請求項１記載の粉末状セメント分散剤組成物。
【請求項４】
粒径２０００μｍ以下且つ平均粒径１〜１５００μｍである請求項１〜３のいずれか一つの項記載の粉末状セメント分散剤組成物。
【発明の詳細な説明】
【０００１】
【発明の属する技術分野】
本発明は粉末状セメント分散剤組成物に関し、更に詳しくはモルタルやコンクリートの調製、特にセメント系プレミックス製品の製造に使用される粉末状セメント分散剤組成物に関する。
【０００２】
【従来の技術】
近年、セメント分散剤としてポリカルボン酸系の水溶性ビニル共重合体が使用されている。このセメント分散剤は一般に、水系で製造され、水溶液の状態で使用されている。したがって従来、ポリカルボン酸系の水溶性ビニル共重合体を用いた粉末状セメント分散剤乃至粉末状セメント分散剤組成物は、前記のような水溶液から製造されている。かかる粉末状セメント分散剤乃至粉末状セメント分散剤組成物としては、１）前記の水溶液を加熱乾燥して粉砕したもの（特開平１１−３１０４４４、特開２０００−３２７３８４）、２）前記の水溶液を無機粉体に吸着させたもの（特開平６−２３９６５２、特開平１０−４５４５１）が知られている。しかしながら、前記の１）には、乾燥や粉砕にその設備費も含めて膨大な費用がかかり、水溶液によってはそもそも粉状化それ自体が難しいものもあるという問題がある。また前記の２）には、吸着後に乾燥を必要としたり、或はそれを使用したセメント組成物の流動性を低下させたり、初期強度の発現が不充分という問題がある。
【０００３】
【発明が解決しようとする課題】
本発明が解決しようとする課題は、経済的且つ簡便に製造でき、またそれを使用したセメント組成物に優れた流動性及び初期強度を付与できる粉末状セメント分散剤組成物を提供する処にある。
【０００４】
【課題を解決するための手段】
しかして本発明者らは、前記の課題を解決するべく研究した結果、特定の３成分を所定割合で混合したものが正しく好適であることを見出した。
【０００５】
すなわち本発明は、下記のＡ成分を３２〜７５重量％、Ｂ成分を２４〜６７重量％及びＣ成分を０．２〜３重量％（合計１００重量％）の割合で混合して成ることを特徴とする粉末状セメント分散剤組成物に係る。
【０００６】
Ａ成分：下記のＡ−１成分を４０〜９０モル％及びＡ−２成分を１０〜６０モル％（合計１００モル％）の割合で水系にて共重合反応した、数平均分子量２０００〜５００００の水溶性ビニル共重合体を３５〜７５重量％含有する水溶液
Ａ−１成分；メタクリル酸及び／又はそのナトリウム塩
Ａ−２成分；アルコキシポリエチレングリコール（メタ）アクリレート、（メタ）アリルスルホン酸塩、（メタ）アクリル酸アルキル及びヒドロキシアルキル（メタ）アクリレートから選ばれる一つ又は二つ以上
Ｂ成分：比表面積５０〜４５０ｍ２／ｇ且つ平均粒径０．１〜５００μｍの多孔質シリカ微粉末
Ｃ成分：ポリエーテル系消泡剤
【０００７】
本発明に用いるＡ成分は、前記のＡ−１成分とＡ−２成分とを水系にて共重合反応した、水溶性ビニル共重合体の水溶液である。
【０００８】
Ａ−１成分は、メタクリル酸及び／又はそのナトリウム塩である。
【０００９】
Ａ−２成分のうちでアルコキシポリエチレングリコール（メタ）アクリレートとしては、モノメトキシポリエチレングリコール、モノエトキシポリエチレングリコール、モノ（イソ）プロポキシポリエチレングリコール等の炭素数１〜３のアルコキシ基を有するモノアルコキシポリエチレングリコールと（メタ）アクリル酸とのエステルが挙げられるが、なかでもオキシエチレン基の繰り返し数が５〜１００のメトキシポリエチレングリコール（メタ）アクリレートが好ましい。
【００１０】
またＡ−２成分のうちで（メタ）アリルスルホン酸塩としては、いずれも（メタ）アリルスルホン酸の、リチウム塩、ナトリウム塩、カリウム塩等のアルカリ金属塩、カルシウム塩、マグネシウム塩等のアルカリ土類金属塩、ジエタノールアミン塩、トリエタノールアミン塩等の有機アミン塩が挙げられるが、なかでも（メタ）アリルスルホン酸のナトリウム塩が好ましい。
【００１１】
更にＡ−２成分のうちで（メタ）アクリル酸アルキルとしては、メチル（メタ）アクリレート、エチル（メタ）アクリレート、イソプロピル（メタ）アクリレート等のアルキル基の炭素数が１〜３のアルキル（メタ）アクリレートが挙げられる。
【００１２】
更にまたＡ−２成分のうちでヒドロキシアルキル（メタ）アクリレートとしては、２−ヒドロキシエチル（メタ）アクリレート、３−ヒドロキシプロピル（メタ）アクリレート等のアルキル基の炭素数が１〜３のヒドロキシアルキル（メタ）アクリレートが挙げられる。
【００１３】
本発明に用いるＡ成分は、以上説明したようなＡ−１成分を４０〜９０モル％、Ａ−２成分を１０〜６０モル％（合計１００モル％）の割合で水系にて共重合反応した、水溶性ビニル共重合体の水溶液であるが、なかでもＡ−１成分としてメタクリル酸を５５〜７５モル％、Ａ−２成分としてメトキシポリエチレングリコール（メタ）アクリレートを２５〜４５モル％（合計１００モル％）の割合で水系にて共重合反応したもの、Ａ−１成分としてメタクリル酸を５０〜７２モル％、Ａ−２成分としてメトキシポリエチレングリコール（メタ）アクリレートを２５〜４０モル％及び（メタ）アリルスルホン酸塩を０．１〜１０モル％（合計１００モル％）の割合で水系にて共重合反応したものが好ましい。
【００１４】
また本発明に用いるＡ成分は、前記したようにＡ−１成分とＡ−２成分とを所定割合で水系にて共重合反応した、数平均分子量２０００〜５００００の水溶性ビニル共重合体の水溶液であるが、数平均分子量３０００〜４００００の水溶性ビニル共重合体の水溶液が好ましい。尚、本発明において数平均分子量は、ＧＰＣ法によるプルラン換算値である。
【００１５】
更に本発明に用いるＡ成分は、前記したようにＡ−１成分とＡ−２成分とを所定割合で水系にて共重合反応した、所定数平均分子量の水溶性ビニル共重合体を３５〜７５重量％含有する水溶液である。
【００１６】
本発明に用いるＡ成分それ自体の製造には、２種以上のビニル単量体を水系で触媒存在下にラジカル共重合する公知の方法を適用できる（特公昭５９−１８３３８、特公平５−１１０５７）。
【００１７】
本発明に用いるＢ成分は多孔質シリカ微粉末である。多孔質シリカ微粉末は、一般に水ガラスを塩酸等の酸で中和し、析出した沈澱物を水洗し、乾燥して粉末状としたもので、ＳｉＯ２・ｎＨ２Ｏの組成式で示される非晶質の珪酸から成っているが、本発明では、かかる多孔質シリカ微粉末のなかでも、比表面積が５０〜４５０ｍ２／ｇで、且つ平均粒径が０．１〜５００μｍのものを用い、好ましくは更に吸油量（ＪＩＳ−Ｋ５１０１−１９による吸油量）が１００ml／１００ｇを超えるものを用いる。
【００１８】
本発明に用いるＣ成分は消泡剤である。消泡剤としては、ポリエーテル系消泡剤、アルキルホスフェート系消泡剤、シリコーン系消泡剤等が知られているが、本発明では、かかる消泡剤のなかでも、ポリエーテル系消泡剤を用い、好ましくは液状のポリエーテル系消泡剤を用いる。
【００１９】
本発明に係る粉末状セメント分散剤組成物は、以上説明したようなＡ成分を３２〜７５重量％、Ｂ成分を２４〜６７重量％及びＣ成分を０．２〜３重量％（合計１００重量％）の割合で混合して成るものである。Ａ成分、Ｂ成分及びＣ成分の３成分を混合するだけで、乾燥や粉砕することなく、ブロッキングのない、さらっとした感触の、均一な粉末状セメント分散剤組成物を得るためであり、しかもそれを使用したセメント組成物に優れた流動性及び初期強度を付与できる粉末状セメント分散剤組成物を得るためである。
【００２０】
本発明に係る粉末状セメント分散剤組成物は、攪拌羽根を備えたミキサーに、結果としてＡ成分、Ｂ成分及びＣ成分が所定割合となるよう、先ずＢ成分を投入し、次に予めＡ成分とＣ成分とを混合しておいた混合物を攪拌しながら少しづつ投入することにより製造できる。製造物は通常粒径が３０００μｍ以下の粉末状となるが、かかる粉末状セメント分散剤組成物をセメント系プレミックス製品の製造に使用する場合には、その粒径を揃えたものとするのが好ましく、粒径が２０００μｍ以下で且つ平均粒径が１〜１５００μｍとなるよう篩を用いて分級するのが好ましい。
【００２１】
本発明に係る粉末状セメント分散剤組成物を適用するセメントとしては、普通ポルトランドセメント、早強ポルトランドセメント、中庸熱ポルトランドセメント、高ビーライトポルトランドセメント等の各種ポルトランドセメントの他に、高炉セメント、フライアッシュセメント、シリカフュームセメント等の各種混合セメントやアルミナセメントを使用できる。必要に応じて、本発明に係る粉末状セメント分散剤組成物と共に硬化促進剤、硬化遅延剤、増粘剤、防水剤、防腐剤、防錆剤等の添加剤を併用することもできる。
【００２２】
本発明に係る粉末状セメント分散剤組成物は、セメント又はセメントと微粉末混和材料とからなる結合材１００重量部当たり、通常は０．０３〜１０重量部の割合となるよう用いるが、０．１〜５重量部の割合となるよう用いるのが好ましい。
【００２３】
以上説明した本発明に係る粉末状セメント分散剤組成物は、Ａ成分、Ｂ成分及びＣ成分の３成分を混合するだけで、乾燥や粉砕することなく、したがって経済的に且つ簡便に製造でき、また詳しくは後述するように、それを使用したセメント組成物に優れた流動性及び初期強度を付与できる。
【００２４】
【発明の実施の形態】
本発明に係る粉末状セメント分散剤組成物の実施形態としては、次の１）〜４）が挙げられる。
１）下記のＡ成分を６０重量％、Ｂ成分を３９．５重量％及びＣ成分を０．５重量％（合計１００重量％）の割合で混合した、粒径が５００μｍ未満で且つ平均粒径が１７０μｍの粉末状セメント分散剤組成物。
Ａ成分：Ａ−１成分としてメタクリル酸を７０モル％、Ａ−２成分としてメトキシポリエチレングリコール（オキシエチレン単位の数２３、以下ｎ＝２３とする）メタクリレートを３０モル％（合計１００モル％）の割合で水系にて共重合反応した、数平均分子量２２０００の水溶性ビニル共重合体を４０重量％含有する水溶液。
Ｂ成分：多孔質シリカ微粉末（比表面積１８０ｍ２／ｇ、平均粒径８５μｍ）
Ｃ成分：ポリエーテル系消泡剤
【００２５】
２）下記のＡ成分を６０重量％、Ｂ成分を３９．５重量％及びＣ成分を０．５重量％（合計１００重量％）の割合で混合した、粒径が５００μｍ未満で且つ平均粒径が２２０μｍの粉末状セメント分散剤組成物。
Ａ成分：Ａ−１成分としてメタクリル酸ナトリウム塩を６８モル％、Ａ−２成分としてメトキシポリエチレングリコール（ｎ＝４５）メタクリレートを２６モル％及びメタリルスルホン酸ナトリウム塩を６モル％（合計１００モル％）の割合で水系にて共重合反応した、数平均分子量３０５００の水溶性ビニル共重合体を４５重量％含有する水溶液。
Ｂ成分：多孔質シリカ微粉末（比表面積１８０ｍ２／ｇ、平均粒径８５μｍ）
Ｃ成分：ポリエーテル系消泡剤
【００２６】
３）下記のＡ成分を５０重量％、Ｂ成分を４９重量％及びＣ成分を１．０重量％（合計１００重量％）の割合で混合した、粒径が５００μｍ未満で且つ平均粒径が１９０μｍの粉末状セメント分散剤組成物。
Ａ成分：Ａ−１成分としてメタクリル酸を６２モル％、Ａ−２成分としてメトキシポリエチレングリコール（ｎ＝２３）メタクリレートを３５モル％及びメタリルスルホン酸ナトリウム塩を３モル％（合計１００モル％）の割合で水系にて共重合反応した、数平均分子量１２０００の水溶性ビニル共重合体を５０重量％含有する水溶液。
Ｂ成分：多孔質シリカ微粉末（比表面積１８０ｍ２／ｇ、平均粒径８５μｍ）
Ｃ成分：ポリエーテル系消泡剤
【００２７】
４）下記のＡ成分を７０重量％、Ｂ成分を３８．５重量％及びＣ成分を１．５重量％（合計１００重量％）の割合で混合した、粒径が１０００μｍ未満で且つ平均粒径が３８０μｍの粉末状セメント分散剤組成物。
Ａ成分：Ａ−１成分としてメタクリル酸を７２モル％、Ａ−２成分としてメトキシポリエチレングリコール（ｎ＝４５）メタクリレートを２５モル％及びメチルアクリレートを３モル％（合計１００モル％）の割合で水系にて共重合反応した、数平均分子量２６０００の水溶性ビニル共重合体を４０重量％含有する水溶液。
Ｂ成分：多孔質シリカ微粉末（比表面積２１０ｍ２／ｇ、平均粒径７０μｍ）
Ｃ成分：ポリエーテル系消泡剤
【００２８】
【実施例】
試験区分１（Ａ成分の調製）
・ａ−１の調製
反応容器にイオン交換水５６３ｇを仕込み、雰囲気を窒素置換し、攪拌しながら温度を温水浴にて６０℃に保った。メタクリル酸６０ｇ（０．７０モル）とメトキシポリエチレングリコール（ｎ＝２３）メタクリレート３３４ｇ（０．３０モル）と３−メルカプトプロピオン酸４．７ｇとの混合物及び２０％過硫酸ナトリウム水溶液２５ｇを共に２時間かけて滴下した。次に、２０％過硫酸ナトリウム水溶液１０ｇを３０分かけて滴下し、２時間同温度で熟成した後、更に８０℃に昇温して２時間熟成して、ａ−１を調製した。このａ−１は、メタクリル酸を７０モル％、メトキシポリエチレングリコール（ｎ＝２３）メタクリレートを３０モル％（合計１００モル％）の割合で共重合反応した、数平均分子量２２０００の水溶性ビニル共重合体を４０重量％含有する水溶液であった。
【００２９】
・ａ−２〜ａ−４の調製
ａ−１と同様にして、ａ−２〜ａ−４を調製した。試験区分１で調製したＡ成分の内容を表１にまとめて示した。
【００３０】
【表１】
0004266557.tif 000002
【００３１】
表１において、
Ｍ−１：メタクリル酸
Ｍ−２：メタクリル酸ナトリウム塩
Ｌ−１：メトキシポリエチレングリコール（ｎ＝２３）メタクリレート
Ｌ−２：メトキシポリエチレングリコール（ｎ＝４５）メタクリレート
Ｌ−３：メタリルスルホン酸ナトリウム塩
Ｌ−４：メチルアクリレート
【００３２】
試験区分２（粉末状セメント分散剤組成物等の製造）
・実施例１
先ず、Ｂ成分の多孔質シリカ微粉末（比表面積１８０ｍ２／ｇ、平均粒径８５μｍ）７．９kgをリボンミキサーに仕込んだ。次に、試験区分１で調製したＡ成分としてのａ−１を１２kg及びＣ成分のポリエーテル系消泡剤を０．１kg混合したものを、前記リボンミキサーに攪拌しながら少しづつ添加して充分に混合した。最後に、かくして混合したものを篩を用いて分級し、粒径が５００μｍ未満で且つ平均粒径が１７０μｍの粉末状セメント分散剤組成物（Ｐ−１）２０kgを得た。
【００３３】
・実施例２〜４及び比較例１〜９
実施例１の粉末状セメント分散剤組成物（Ｐ−１）と同様にして、実施例２〜４の粉末状セメント分散剤組成物（Ｐ−２）〜（Ｐ−４）及び比較例１〜９の粉末状セメント分散剤組成物（Ｒ−１）〜（Ｒ−９）を得た。試験区分２で製造した各例の粉末状セメント分散剤組成物の内容を表２及び表３にまとめて示した。
【００３４】
【表２】
0004266557.tif 000003
【００３５】
表２において、
＊１：メタクリル酸を３５モル％及びメトキシポリエチレングリコール（ｎ＝２３）メタクリレートを６５モル％（合計１００モル％）の割合で水系にて共重合反応した、数平均分子量１１０００の水溶性ビニル共重合体を４０重量％含有する水溶液
＊２：メタクリル酸を７０モル％及びメトキシポリエチレングリコール（ｎ＝２３）メタクリレートを３０モル％（合計１００モル％）の割合で水系にて共重合反応した、数平均分子量９５０００の水溶性ビニル共重合体を４０重量％含有する水溶液
＊３：比表面積２０ｍ２／ｇ、平均粒径０．３μｍのシリカフューム微粉末
＊４：比表面積０．８ｍ２／ｇ、平均粒径２．５μｍの炭酸カルシウム粉末
＊５：ポリエーテル系消泡剤（竹本油脂社製のＡＦＫ−２）
【００３６】
【表３】
0004266557.tif 000004
【００３７】
表３において、
粒径：篩の目開きから求めた。
平均粒径：分級した粉末を走査型電子顕微鏡で写真撮影し、この写真撮影の画像から１００個の粒子を任意に選定して、選定した個々の粒子について長径（粒子の中心を通る最長の径ｄ１）と短径（粒子の中心を通る最短の径ｄ２）を測定し、（ｄ１＋ｄ２）／２の平均値で求めた。
＊６：粉末状にならなかったので、求めなかった。
【００３８】
試験区分３（セメント系プレミックス製品の製造、セメントペーストの調製及び評価）
試験区分２で製造した粉末状セメント分散剤組成物等のうちで状態が粉末であるものを用いた。先ず、２Ｌのホバートミキサーに普通ポルトランドセメント（比重＝３．１６、ブレーン値３３００）１０００重量部を投入し、後で調製するセメントペーストのフロー値が２００±１０mmの範囲となるように試験区分２で製造した粉末状セメント分散剤組成物を加減して加え、乾式混合してセメント系プレミックス製品を製造した。次に、これらのセメント系プレミックス製品に水２７０部を加え、２０℃の温度下で３分間混練してセメントペーストを調製した。調製した各セメントペーストのフロー値、フロー残存率、圧縮強度を下記のように測定し、結果を表４にまとめて示した。
【００３９】
・フロー値
日本建築学会ＪＡＳＳ１５Ｍ−１０３（セルフレベリング材の品質基準）の方法に準じ、内径５cm×高さ５．１cmの塩化ビニール製コーン（内容積１００ml）に調製したセメントペーストを充填し、コーンを引き上げた後のペーストの拡がり値を測定してフロー値とした。フロー値はセメントペーストの調製直後と９０分後で測定し、フロー残存率は（９０分後のフロー値／直後のフロー値）×１００で求めた。
・圧縮強度
直径５cm×高さ１０cmの鋼製型枠に調製直後のセメントペーストを充填し、２０℃の温度下で湿気養生して、材齢１８時間後の圧縮強度を、ＪＩＳ−Ａ１１０８に準じて測定した。
【００４０】
【表４】
0004266557.tif 000005
【００４１】
表４において、
添加量：セメント１００部に対する粉末状セメント分散剤組成物の添加部
＊７：メラミンスルホン酸ホルマリン高縮合物塩の粉末品
＊８：ナフタレンスルホン酸ホルマリン高縮合物塩の粉末品
【００４２】
【発明の効果】
既に明らかなように、以上説明した本発明には、乾燥や粉砕を必要とせず、したがって経済的且つ簡便に製造でき、しかもそれを使用したセメント組成物に優れた流動性及び初期強度を付与できるという効果がある。